(57)【要約】【課題】  建築物用シーリングシートおよびその製造方法を提供する。【解決手段】  本発明は、建築物の壁及び／又は屋根部分用の蒸気拡散性および防水性シーリングシートであって、内層、外層および内層と外層との間に配置される中間層を具備する、熱可塑性合成物質を基礎材料とする少なくとも３層の結合体を包含し、内層は多孔性の基材よりなり、中間層は蒸気通過性ではあるが液体非通過性である基材よりなり、そして外層は蒸気通過性ではあるが液体非通過性である立体構造表面を有する型押しされた孔を開けられたフォイルより形成され、そして内層、中間層および外層が強固に相互に結合し、外層に熱反射加工が施されているシーリングシートに関する。本発明は更にかかるシーリングシートの製造方法も提供する。【選択図】  図１
2005320842.tif 000002
【特許請求の範囲】
【請求項１】
建築物の壁及び／又は屋根部分用の蒸気拡散性および防水性シーリングシートであって、内層（１０）、外層（１２）および内層（１０）と外層（１２）との間に配置される中間層（１１）を有する熱可塑性合成物質を基礎材料とする少なくとも３層の結合物を含み、内層（１０）は多孔性の基材よりなり、中間層（１１）は蒸気通過性ではあるが液体非通過性の基材よりなり、そして外層（１２）は蒸気通過性ではあるが液体非通過性であり、かつ立体構造表面の型押しされ、孔が開けられたフォイルより作製され、そして内層（１０）、中間層（１１）および外層（１２）が強固に相互に結合しているシーリングシートにおいて、外層（１２）に熱反射加工を施すことを特徴とするシーリングシート。
【請求項２】
外層（１２）に熱反射加工を施すために、外層（１２）の中間層（１１）非対向面（１２０）に金属スパッタリング（１３）による金属薄膜層を施すことを特徴とする請求項１に記載のシーリングシート。
【請求項３】
外層（１２）に熱反射加工を施すために、外層（１２）の中間層（１１）非対向面（１２０）に熱反射性プリント層を施すことを特徴とする請求項１に記載のシーリングシート。
【請求項４】
外層（１２）の中間層（１１）対向面に、金属スパッタリング（１３）による金属薄膜層または熱反射性プリント層を施すことを特徴とする請求項２または３に記載のシーリングシート。
【請求項５】
外層（１２）形成フォイルの中に熱反射性顔料を混入することを特徴とする請求項１に記載のシーリングシート。
【請求項６】
その中間層非対向面（１２０）上に突出した網目状に配置された型押し突起（１２２）を有し、そして型押し突起（１２２）の遠心端部（１２３）に孔が開けられている、真空により型押しされた有孔フォイルを外層（１２）に備えることを特徴とする請求項１〜５のいずれか一項に記載のシーリングシート。
【請求項７】
外層（１２）の孔の数が１０〜７００個／ｃｍ2であることを特徴とする請求項１〜６のいずれか一項に記載のシーリングシート。
【請求項８】
外層（１２）形成フォイルがポリエチレンまたはポリプロピレンのようなポリオレフィンあるいはポリエステルを基礎材料として、面積重量１０〜１００ｇ／ｃｍ2で形成されることを特徴とする請求項１〜７のいずれか一項に記載のシーリングシート。
【請求項９】
中間層（１１）が厚さ１０〜５０μｍの熱可塑性合成物質を基礎材料とする多孔性フォイルから形成され、そして平均直径が１００μｍ未満の不活性無機固体粒子を充填剤として熱可塑性合成物質含有量に対して少なくとも１０重量％の量含むことを特徴とする請求項１〜８のいずれか一項に記載のシーリングシート。
【請求項１０】
中間層（１１）は孔あけ器または針、及び／又は伸展器を使って孔をあけた、熱可塑性合成物質製フォイルから形成されることを特徴とする請求項１〜８のいずれか一項に記載のシーリングシート。
【請求項１１】
中間層（１１）は面積重量１０〜１００ｇ／ｍ2のメルトブローマイクロファイバー製フリースまたはエンドレス製フリースから形成されることを特徴とする請求項１〜８のいずれか一項に記載のシーリングシート。
【請求項１２】
中間層（１１）形成フリースは孔が開けられていることを特徴とする請求項１１に記載のシーリングシート。
【請求項１３】
中間層（１１）形成フリースにウォータージェット固定装置を使って孔を開け、直径０．１〜２ｍｍの穿孔が規則的または不規則に配置され、そして近接する個々の穿孔間の互いの距離が１〜１０μｍであることを特徴とする請求項１１または１２に記載のシーリングシート。
【請求項１４】
中間層（１１）がポリエチレンまたはポリプロピレンのようなポリオレフィン、あるいはポリエステルを基礎材料として作製されることを特徴とする請求項１〜請求項１３のいずれか一項に記載のシーリングシート。
【請求項１５】
中間層（１１）に、パーフルオロアルキルアクリレートまたはパーフルオロアルキル基の代わりにトリフルオロメチルシリル基を含むフルオロカーボンのブロックコポリマーのようなフルオロカーボンを基礎材料とする疎水性材料を用いて疎水加工を施すことを特徴とする請求項１〜１４のいずれか一項に記載のシーリングシート。
【請求項１６】
内層（１０）が多孔性フォイルから形成され、それが外層（１２）形成フォイルに相当することを特徴とする請求項１〜１５のいずれか一項に記載のシーリングシート。
【請求項１７】
内層（１０）を外層（１２）同様に熱反射加工することを特徴とする請求項１６に記載のシーリングシート。
【請求項１８】
内層（１０）がポリエチレンまたはポリプロピレンのようなポリオレフィンあるいはポリエステルを基礎材料とし、面積重量１０〜１００ｇ／ｍ2、好ましくは２０〜８０ｇ／ｍ2のエンドレスファイバー製フリースで形成されることを特徴とする請求項１〜１５のいずれか一項に記載のシーリングシート。
【請求項１９】
内層（１０）がポリエチレンまたはポリプロピレンのようなポリオレフィンあるいはポリエステルを基礎材料とし、クラッチ、グリッド、織物、ニードルフリース、または帯状の布地から形成されることを特徴とする請求項１〜１５のいずれか一項に記載のシールドシート。
【請求項２０】
少なくとも層（１０、１１、１２）の一つに防火加工を施すことを特徴とする請求項１〜１９のいずれか一項に記載のシーリングシート。
【請求項２１】
請求項１〜２０のいずれか一項に記載の建築物の壁及び／又は屋根部分用の蒸気拡散性および防水性シーリングシート製造方法であって、第一段階においてシーリングシート（１）の内層（１０）、中間層（１１）および外層（１２）形成用シートを互いに独立して製造し、立体構造表面作製時に、外層（１２）形成シートに型押しして孔を開け、次に第二段階において圧力と熱を加えて互いに強固にシーリングシート（１）を結合させる方法であって、外層（１２）形成用シートに型押しおよび孔開けして立体構造表面を作製する前に、熱反射加工を施すことを特徴とする製造方法。
【請求項２２】
外層（１２）形成用シート上に、型押しおよび孔開け前に少なくともその中間層（１１）非対向面（１２０）上に金属スパッタリング（１３）または熱反射性プリント層を施すことを特徴とする請求項２１に記載の製造方法。
【請求項２３】
外層（１２）形成用シートの中に、型押しおよび孔開け前に熱反射性顔料を加えることを特徴とする請求項２１に記載の製造方法。
【請求項２４】
内層（１０）形成用シートを外層（１２）形成用シートに対応する形に製造し、型押しおよび孔開けにより立体構造表面を作る前に、熱反射加工を施すことを特徴とする請求項２１〜２３のいずれか一項に記載の製造方法。
【発明の詳細な説明】
【技術分野】
【０００１】
本発明は建築物の壁及び／又は屋根部分用の蒸気拡散性および防水性のシーリングシートであって、内層、外層および前記内層と前記外層との間に配置された中間層を具備した熱可塑性ポリマーを基礎材料とする少なくとも３層の結合物を含み、前記内層は多孔性基材から、中間層は蒸気通過性ではあるが液体非通過性である基材から、そして外層は蒸気通過性ではあるが液体非通過性であり、かつ立体構造表面を有する型押しされ、孔開けされたフォイルから形成され、そして内層、中間層、および外層は相互に強固に結合しているシーリングシートに関する。
【０００２】
本発明は更にかかるシーリングシートの製造方法にも関する。
【背景技術】
【０００３】
シーリングシートは、屋根部分では、例えば屋根材の下に配置される、いわゆる屋根下張りシートとして利用される。
【０００４】
壁部分では、かかるシーリングシートは一般に「ハウスラッピング材」と呼ばれる壁被覆材として用いられる。
【０００５】
シーリングシートが建築物の壁または屋根部分のどちらに使用されるかとは無関係に、この種のシーリングシートには高い気密性および防水性、または少なくとも水遮断性が求められると同時に、可能なかぎりシーリングシートを通過する建築物から外部への水蒸気の拡散を妨げてはならない。
【０００６】
一般的にシーリングシートは特許文献１記載の蒸気拡散性および防水性の屋根下張りシートとして既知である。しかし屋根下張りシートは耐ＵＶ性が低いことが知られており、このことは建築物の壁または屋根部分への使用時には回避できない強い直射日光に曝された時に問題となる。更に従来の屋根下張りシートを使って形成された建築物の屋根では、強い直射日光を浴びると高温になるという性質がある。このようなことから屋根下張りシートとして利用される従来のシーリングシートは改良が必要であり、そして構造物の壁部分への利用に関しても今までの欠点から十分なものではなかった。
【０００７】
【特許文献１】独国特許出願公開第１０１  １６  ４７７Ａ１号明細書
【特許文献２】国際公開第９６／１３９７９号パンフレット
【発明の開示】
【発明が解決しようとする課題】
【０００８】
ゆえに本発明の課題は、構造物の壁及び／又は屋根部分に適した、蒸気拡散性と防水性とを兼ね備え、前記利用に関して同程度に好適であり、従来技術の欠点を克服し、さらに簡単な方法で大量に製造できるシーリングシートを提供することである。
【課題を解決するための手段】
【０００９】
この課題を解消するために、請求項１に記載した建築物の壁及び／又は屋根部分用の蒸気拡散性および防水性シーリングシートを開発した。
【００１０】
本発明のシーリングシートの利点を備えたもの、および改良物は本発明の主題である。
【００１１】
本発明のシーリングシートの製造方法は請求項２１〜２４の主題である。
【００１２】
本発明ではこの課題を、中間層の上にあるシーリングシートの外層の、中間層とは反対側の面を熱反射加工し解消している。
【００１３】
本発明のシーリングシートの外層に関するこの種の熱反射加工により、極めて高いＵＶ耐性を得ると同時に長時間の太陽光照射にも耐えることができ、それゆえに建築物の壁または屋根部分のシーリングに求められる様々な課題に対応する。
【００１４】
さらに外層の熱反射加工により熱の発散も大きく増加することから、本発明のシーリングシートを壁または屋根部分の外側に取り付けた建築物においては、建築物に照射された太陽光線による建築物の温度上昇を大きく下げることができるだろう。
【００１５】
本発明のシーリングシートの内層は蒸気の通過が可能な多孔性基材より形成され、そして中間層は蒸気通過性であるが液体非通過性である基材より形成され、更に外層は蒸気通過性ではあるが液体非通過性の、立体構造表面の型押しされ孔が開けられたフォイルで形成されていることから、本発明のシーリングシートは望ましい蒸気通過性だけでなく気密性および液体非通過性も併せ持っており、建築物の壁および屋根部分の様々な用途向けシーリングシートとして最適である。
【００１６】
これに関して外層に施された追加の熱反射加工は、外層の蒸気通過性に何ら影響も及ぼさず、また外層部分における本発明のシーリングシートの防水性および気密性にも影響しない。
【００１７】
従って、例えば、「ハウスラッピング」と呼ばれる家屋の壁部分のシーリングに熱反射性のシーリングシートを利用することも本発明の範囲内であるが、この場合にはＤＩＮ−ＥＮ  ２０８１１に従い少なくとも３５ｃｍの水柱に対し撥水性である。
【００１８】
本発明のシーリングシートの外層への熱反射加工は様々な方法で行うことができる。本発明の態様の一つによれば、外層の熱反射加工は中間層と反対側の外層表面を金属スパッタリングすることで実施できる。かかる金属スパッタリングは多様な好適金属、例えばアルミニウムを用いて実施できる。
【００１９】
本発明のシーリングシートの外層を熱反射加工するために、代わりに外層の中間層非対向面上に熱反射性プリント層を取り付けることもできる。この場合プリント層は既知の方法で取り付けることができる。
【００２０】
金属スパッタリングによる外層の熱反射加工またはプリント層による外層の熱反射加工のいずれの場合でも、前もって型押しと孔開けによって３次元構造表面が付与される前に外層形成フォイル上に金属スパッタリングまたはプリント層を施すことが好ましい。これにより、熱反射加工の形成を目的とした金属スパッタリングまたはプリント層によってフォイルの３次元構造表面が潰れることはなくなる。フォイルの構造化およびその孔に影響を及ぼさない場合には、金属スパッタリングまたは熱反射性プリント層を外層形成フォイルの３次元構造化直後に適用できることは自明である。
【００２１】
さらに本発明の別の実施態様では、外層形成フォイル製造時にその中に熱反射顔料を加えることもでき、例えばそのために用いる押出し装置でフォイルを押出す時に、基礎材料となる熱可塑性ポリマーに加えて、外層形成フォイルの形成に相応しく、かつ後に本発明のシーリングシートの外層を造形することになるフォイルに熱反射特性を付与する顔料を混合することができる。
【００２２】
前記のいずれの例でも、本発明のシーリングシートは、まずは内層、中間層および外層を形成する個々に存在する基礎材料が強固に結合することで形成されると予想される。この強固な結合は、場合によってはＥＶＡのような接着剤を、例えばライニング装置を用いて行うことができるが、この場合には望む順番に個々に重ねられた結合物形成基材の層を引っ張り、そのとき圧力と熱の作用で相互に強固に結合する。この方法ではフラットベットライニング装置と呼ばれるライニング装置が特に有利に利用されるが、この装置は２機の回転式コンベヤーベルトの間に長い隙間を有し、その間に重ねて引き続き内層、中間層および外層を形成する基材を入れて引っ張り、圧力と熱の作用で本発明のシーリングシートが結合される。この場合ライニング装置内を通す前に、一方では、外層には立体構造化した表面が既に設けられ、また他方では熱反射加工が既に施されている。
【００２３】
真空を利用して型押しして孔を開けたフォイルが外層に設けられうることは特に有利である。そのフォイルには、突出し、網目状に配置された型押しした突起が設けられ、各型押し突起はその遠心端部に孔が開けられている。かかるフォイルは、使い捨て式の衛生品、例えばベビー用おむつ、手術用シート、使い捨て式タオル等での利用が知られており、特許文献２に記載されている。本発明の方法では、かかるフォイルは型押しおよび孔開け前に熱反射加工が施される。
【００２４】
例えば金属スパッタリングまたはプリント層の形で外層の中間層非対向面に熱反射加工を施す場合には、加工後に真空を利用して立体構造化することが可能であるが、この場合はまず金属スパッタリングまたはプリントにより蒸気通過性フォイルを加工し、その後各型押し突起の遠心端部に配置された孔を開けて３次元構造化し、本来備わっている気密性および耐液性に所望の蒸気通過性だけでなく、さらに高い強度を備えることができる。
【００２５】
外層の中間層非対向面上に型押し突起を形成することは、外層の加工面が熱反射加工だけでなく、この立体型押し構造によりある程度の粗さをも備えることは有利である。これにより、シーリングシートのこの粗面上に載せられた屋根下地は、その高い表面摩擦によってある程度の傾斜のある屋根でも所定位置に安定して固定するため、屋根職人の仕事が容易になり、特に屋根部分への本発明のシーリングシートの利用は作業を軽減する。
【００２６】
一方、本発明のシーリングシートのこの粗面性は、特に構造物の壁部分に利用する際に、シーリングシート外側に塗布材料、例えば断熱材または装飾層を付着させる場合に特に好都合である。
【００２７】
外層形成フォイルは１平方センチメートル当たり約１０〜７００個の孔と、それに対応する型押し突起を有することが好ましく、これがフォイルに耐液性と気密性を付与すると同時に所望の高い蒸気通過性をも付与する。
【００２８】
外層形成フォイルはポリエチレンまたはポリプロピレンのようなポリオレフィン、あるいはポリエステルを基礎材料として、１０〜１００ｇ／ｍ2の面積重量を有するように形成されるのが望ましい。さらにフォイルはエチレン−ｎ−アクリル酸ブチル、エチレンメチルアクリルポリマー、エチレンビニルアセテート、熱可塑性ポリウレタンエラストマー、ポリアミドエラストマーならびにその他好適な熱可塑性合成物からも製造できる。
【００２９】
本発明のシーリングシートの中間層は厚さ１０〜５０μｍの熱可塑性合成物質を基礎材料とする多孔性のフォイルより都合よく作製することができ、それは充填剤として平均直径１００μｍより小さい不活性無機固体粒子を、熱可塑性合成物質含有量に対し少なくとも１０重量％を含んでいる。不活性無機個体粒子としては特に炭酸塩化合物、例えば金属炭酸塩が考えられる。この種の中間層形成フォイルは１０〜４０ｇ／ｍ2の面積重量を有することが望ましい。
【００３０】
望ましい不活性無機固体粒子として用いられる炭酸塩化合物は、例えば炭酸カルシウムであり、この場合、シーリングシートに水蒸気通過性および防水性に関する所望の特性を得るには、含有量として中間層の合成物質部分に対し、２５〜５５重量％で十分である。無機不活性固体粒子は平均直径が３０μｍ未満であることが望ましく、とりわけ０．０５〜２０μｍの範囲であることが望ましい。中間層形成フォイルの製造時に、合成物質との境界域内にある不活性無機固体粒子に直接接して小さな断裂が生じ、これがフォイル内に所望の孔を形成して防水性と同時に水蒸気通過性を得るのに効果的な多孔性を付与している。
【００３１】
中間層を形成するこの通気性の多孔性フォイルは一方で防水性を発揮して、例えば雨や雪による建築物外側からの湿気の侵入を阻止するが、同時に本発明のシーリングシートを通して水蒸気を外に出してシーリングシート内部に結露が発生することを防ぐことを可能にする。
【００３２】
あるいは本発明のシーリングシートの中間層は、穴あけ器または針、及び／又は伸展器を利用して熱可塑性合成物質からなる多孔性フォイルを製造できる。この場合、微小孔性フォイル製造時に作製された微小孔が水蒸気を通過するものの防水性も兼ね備えていることを確認することが望ましいが、その場合形成された毛細管は水滴の通過を遮断するのに十分な程度に小さいものである。
【００３３】
更には、本発明のシーリングシートの中間層は１０〜１００ｇ／ｍ2の面積重量を有するメルトブローマイクロファイバー製フリースまたはエンドレスファイバー製フリースからも作製することができる。この種のフリースは本来多孔性であり、従って水蒸気通過性であると同時に一般的には防水性であり、また気密性も有していることから、本発明の意味において特に有益である。中間層形成用フリースに存在する穴が十分水蒸気通過性でない場合には、中間層形成フリースに、例えば針を使って機械的に孔を開けることが可能であることは自明である。
【００３４】
更に、中間層形成フリースにウォータージェット固定装置を使って孔をあけることも可能であり、この場合ウォータージェット固定装置により中間層形成用フリースは極めて安定性を維持すると同時に、このフリースに穿孔という形で直径約０．１〜２ｍｍの、隣接する孔と相互に１〜１０ｍｍ離れている孔を多数、規則正しくまたは不規則にあける。
【００３５】
本発明のシーリングシートの中間層もまたポリエチレンまたはポリプロピレンのようなポリオレフィン、あるいはポリエステルを基礎材料として製造することが好ましい。
【００３６】
特に高い防水性が必要な場合、例えば本発明のシーリングシートで建築物の壁の化粧仕上げに高い防水性が求められるような場合には、更に疎水性の材料、例えばパーフルオロアルキルアクリレートまたはパーフルオロアルキル基の代わりにトリフルオロメチルシリル基を有するフルオロカーボンのブロックコポリマー等のフッ化炭素材を基礎材料とする疎水性材料を使って中間層に疎水性加工を施すこともできる。
【００３７】
本発明のシーリングシートの内層は、例えば外層を形成するフォイルに対応する多孔性のフォイルから形成することができ、経済的建築をもたらすが、この場合本発明のシーリングシートの外層および内層用に等しく形成された２枚のフォイルを使用することができる。外層だけでなく内層の開放表面、即ちそれぞれの中間層非対向面の上に型押し突起を形成してシーリングシートの両側が粗い立体構造表面になることが望ましく、これにより表面に固定摩擦力が提供され、本発明のシーリングシートの取扱い、移動および固定が非常に容易になる。
【００３８】
本実施形態では、上記のような外層外側に施された熱反射加工に加え、ＵＶ耐性の向上および外部からの熱線の反射にも役立つ。さらに内層形成フォイルにも、その中間層に対する反対面に熱反射加工を施し、こうしてできた外層および内層部分が熱反射加工されたシーリングシートは特に高い遮断効果を示す。内層の熱反射加工は建築物から周囲、例えば低い外気温度への熱の消失を防ぐ。
【００３９】
熱反射加工に関して同等の代替物（金属スパッタリング、プリント、原料中の熱反射顔料）があり、外層に関してこれらについては既に記載したことが理解される。この場合、内層は外層に類似した方法、即ち同一の方法で製造することが望ましい。
【００４０】
あるいは１０〜１００ｇ／ｍ2、好ましくは２０〜８０ｇ／ｍ2の面積重量を有する、ポリエチレンまたはポリプロピレンのようなポリオレフィンあるいはポリエステルを基礎材料とするエンドレスファイバー製のフリースから内層を作製することもできる。本発明のシーリングシートにおいて、内層はまず安定したシート材料の役目を果たし、そしてシーリングシートに高い機械強度を与える。
【００４１】
従って、内層はポリエチレンまたはポリプロピレンのようなポリオレフィン、あるいはポリエステルを基礎材料とする繊維束、グリット、織物、ニードルフリース、または帯状の布地から作製することもできる。
【００４２】
本発明のシーリングシートの再利用を容易にするために、本発明のシーリングシートの層は可能なかぎり全て同一種のポリオレフィンまたはポリエステルから作製し、単独種のシーリングシートであることがさらに好ましい。
【００４３】
更に、必要に応じて本発明のシーリングシートの中における少なくとも一層に防火加工することもできる。これは、例えば難燃性を付与する好適な添加剤を使って、既知の方法で行うことができる。
【００４４】
前記の本発明のシーリングシートは既知の方法で製造できるが、この場合まず個々の層を別々に製造し、次に圧力および熱を加え、そして必要に応じて個々の層の間に介挿された接着剤を用いて互いを結合する。例えば各層を形成する個別のフォイル、フリースまたはその他の基材を、個別のロール体として提供し、次にこれをフリクションカレンダまたはライニング装置、例えばフラットベット型ライニング装置またはその他好適な装置にかけて、シーリングシートを形成する少なくとも３層を相互に強固に結合することが考えられる。いずれの場合も、外層形成フォイルおよび場合によっては内層形成フォイルに、表面に立体構造を形成する前に、熱反射加工を施すことは有益である。外層形成フォイルおよび場合によっては内層形成フォイルに熱反射性顔料を加える場合には、かかる熱反射加工は個別に外層形成フォイルを製造する時、例えば熱可塑性合成物質を押し出し装置にかけてフォイルを押し出す時に直接行い、押し出し材料の合成物質に熱反射性顔料を所望の重量比で混合して行う。
【００４５】
別の方法である金属スパッタリングまたは熱反射プリントを利用する方法では、フォイルの熱反射加工はフォイル押し出し後の、型押しおよび穴開けによるフォイル表面の立体構造化前に行うのが望ましい。
【００４６】
本発明のシーリングシートの層を形成する個々の基材はカレンダーまたはライニング装置を使って結合する以外に、個々の供給された層を粘着剤、例えばポリウレタンを材料として用いた改良型ホットメルト粘着剤を使って互いに強固に結合することもできる。
【００４７】
次に本発明を図面の実施形態を用いてさらに詳しく説明する。
【発明を実施するための最良の形態】
【００４８】
図１および２には、例えば壁および屋根部分の建築物のシーリングに利用可能であり、屋根材の下にある屋根組の補強材または建築物の壁に用いられるシーリングシート１が描かれている。
【００４９】
本明細書におけるシーリングシート１は、層１０、１１、１２からなる３層の結合体を形成しており、この場合内層１０は建築物に向けられ、一方外層１２は建築物外側に結合面を形成する。内層１０と外層１２との間には、さらに中間層１１が配置されており、この場合第一段階で３層１０、１１、１２全てを互いに独立に製造し、次に第二段階で互いに強く結合する。
【００５０】
シーリングシート１の外層１２に熱反射加工を施す第１の手段として、外層１２の中間層１１非対向面１２０に、金属スパッタリング１３による金属薄膜層を形成する。金属薄膜層は真空蒸着により形成することもできる。金属薄膜層を形成するための金属としては、例えばアルミニウムが用いられる。
【００５１】
外層１２に熱反射加工を施す第２の手段として、外層１２の中間層１１非対向面１２０に、熱反射性プリント層を形成する。この熱反射性プリント層の形成に当っては、熱反射性物質を外層１２の表面に印刷形成する。熱反射性物質としては、例えば粉末状のアルミニウムが用いられる。
【００５２】
また、熱反射性プリント層の形成は、熱反射性物質または熱反射性顔料を含む液体を外層１２の表面に塗布或いは印刷形成することによっても形成できる。更に、熱反射性物質を含む塗料を外層１２の表面に塗布することによっても熱反射性プリント層を形成できる。
【００５３】
外層１２に熱反射加工を施す第３の手段として、外層１２の中に、熱反射性物質または熱反射性顔料を混入する。
【００５４】
上記の如く熱反射加工を施したシーリングシート１を壁や屋根に取り付ければ、建築物外部からの熱、例えば太陽熱を遮断して内部の温度上昇を防止できる。
外層１２の中間層１１非対向面１２０のみならず、外層１２の中間層１１対向面にも熱反射加工を施してもよい。即ち、外層１２の上下両表面に熱反射加工を施すことができる。
【００５５】
外層１２の中間層１１対向面に熱反射加工を施す手段としては、上記した、外層１２の中間層１１非対向面１２０に熱反射加工を施す手段と同様な手段を採用できる。即ち、外層１２の中間層１１対向面に金属スパッタリング１３による金属薄膜層を形成するか、或いは熱反射性プリント層を形成する。
【００５６】
また、上記した第３の手段の如く、外層１２の中に、熱反射性物質または熱反射性顔料を混入すれば、外層１２の中間層１１非対向面１２０及び、中間層１１対向面の両面に熱反射加工を施したことと同様の作用効果が得られる。
【００５７】
本発明は、内層１０にも熱反射加工を施す態様を有するが、上記の如く外層１２の上下両表面に熱反射加工を施せば、内層１０に熱反射加工を施す場合と同様に、建築物内部の熱が外部に逃げるのを防止できるという作用を生じる。
【００５８】
中間層の表面に対し非対向側となり、かつシーリングシート１の外側面を形成する外層１２には金属スパッタリング１３の形で熱反射加工が施されるが、これは例えば赤外域の熱線を反射する。この種の金属スパッタリングは、例えばアルミニウム蒸着により形成する。
【００５９】
あるいは外層１２の外面は熱反射性のプリント地、例えば銀色のプリント地を備え、または外層１２に熱反射性と相応の性質を有する熱反射性顔料を加えることもできる。
【００６０】
内層１０、中間層１１、および例えば金属スパッタリング１３の形で熱反射加工される屋根外側層１２からなる３層の結合体を有するシーリングシート１は更に、個々の層１０、１１、１２が蒸気を拡散でき、例えば建築物内部に発生した水蒸気を内層１０から中間層１１および外層１２を経て建築物の外に出すことができるように成形し、それと同時に建築物外側の雨または雪がシーリングシート１を通り建築物内部に侵入できないように気密性に作製される。
【００６１】
これら目的を達成するために、内層１０は相応の多孔性の基材、例えばポリエチレンまたはポリプロピレンを基礎材料とするエンドレスファイバーから作製された、７０ｇ／ｍ2の面積重量を有するフリースより作製される。
【００６２】
内層１０の片面に結合する中間層は、例えばメルトブローマイクロファイバー製の１０〜１００ｇ／ｍ2の面積重量を有する疎水加工フリースから製造されるが、この中間層は微小孔性、即ち水蒸気通過性ではあるが防水性に作製されており、必要に応じてポリエチレンまたはポリプロピレンを基礎材料として作製される。
【００６３】
シーリングシート１の外層１２は型押し、および孔開け加工したフォイルから製造されるが、そのさらなる詳細を図３に示した。
【００６４】
外層１２はその一表面に沿って、例えばライニング装置を使って中間層１１と結合するが、中間層１１と対向しないもう一方の表面は結合体の外面を形成し、その上に熱反射加工、例えば金属スパッタリング１３という形で加工される。
【００６５】
図４に示す様に熱反射性金属スパッタリング１３が施された外層１２には、ラインが互いに均一に直交する網目状に配置された、図３の断面図ではやや鍋型または鉢型に描かれている型押し突起１２２が多数作製されている。中間層１１に結合する外層１２形成フォイルの平坦域１２０の上に突き出た各型押し突起１２２のそれぞれの遠心端部１２３には中心部に穴または穿孔１２４が存在するが、その直径は水蒸気通過性と防水性とを兼ね備えるように選ばれている。型押し模様、即ち独立した型押し突起の配列は、外層１２全面にワッフル型に一様に作製される。
【００６６】
かかるフォイルは、例えば、特許文献２に記載の方法により真空を利用して型押しし、穴あけすることで製造する。
【００６７】
この場合、外層１２に目的の立体の型押し構造を付与する、真空を利用して作製された鉢型の型押し突起１２２を有するフォイルであって、さらに、金属スパッタリングの形で外層１２の外側に施される熱反射加工によって、各型押し突起１２２の遠心端部１２３に設けられた穿孔１２４が潰されることがなく、そして後で外層１２を形成することになる平なフォイルをまず、熱反射加工、例えば熱反射金属スパッタリング１３の形でその表面に施し、次に、かかる金属スパッタリングフォイルに型押しおよび孔開けを行う。外層１２の熱反射加工を、外層１２形成フォイルの外側に熱反射プリントを施して行っても同様の利点を得ることができる。この場合にも、まずは未成形フォイルに熱反射加工を施し、続いてフォイルに立体構造を型押しし、そして穴あけを行う。
【００６８】
このような外層１２形成フォイルは蒸気通過性および防水性の他に、上述の結果としての多数の微細突起が、表面１２０上で立体突起とみなすことができる各型押し突起１２２に、各型押し突起１２２の遠心端部にある突出穿孔部あるいは孔１２４の周囲材料断面を形成することを特徴とする。
【００６９】
このように作製された外層１２形成フォイルは、型押し突起１２２がその中間層１１非対向側となる外層１２の表面上に形成され、さらにその上に金属スパッタリング１３の形で熱反射加工を施してシーリングシート１の外表面を形成する。外層１２の中間層１１非対向面上に型押し突起１２２を配置することで、シーリングシート１は外側面領域に強い粗面性を有することになる。
【００７０】
熱反射性金属スパッタリングを外面シーリング材として使用することで、長時間直接ＵＶ光、例えば太陽光線を浴びた場合でも前記シーリングシート１は高いＵＶ耐性を示す。
【００７１】
さらにこのシーリングシートは、その熱反射性により高い遮断性を保持しており、建築物の屋根または壁部分にこの種のシーリングシート１を取り付けることで、例えば太陽光線による建築物内の温度上昇に対処できる。
【００７２】
さらにこのシーリングシート１の熱反射加工は、外気温度が低い場合でもシーリングシート１に遮断効果を与え、建築物内部から周囲への暖気の流出を少なくできる。
【００７３】
シーリングシート１の遮断効果を更に高めるために、図５に概略的に示すような加工を施すこともできる。
【００７４】
この場合、外層１２および中間層１１については図１〜図３の実施形態と何ら変わることはなく、即ち、外層１２は真空を利用して立体構造化された穿孔を有するフォイルから作製され、その中間層１１非対向面には型押し突起１２２が作製され、その上に熱反射加工、例えば、金属スパッタリング１３が施される。
【００７５】
しかし、図５に示す実施形態は図３の実施形態とは異なり、内層１０は、例えばフリースから作製された平坦な基材からではなく、多くの点で外層１２に類似した型押しし孔開けされたフォイルから作製されており、理想的には外層１２形成フォイルと同一のもので製造される。この場合、例えば真空成形による穿孔または孔１２４を有する型押し突起１２２は内層１１非対向側に作製され、そしてまた、熱加工、例えば金属スパッタリング１３の形態で、シーリングシート１の内側を形成する面の上に施される。この点に関して、内層１０は外層１２に対し横方向に反転して配置され、さらに中間層１１が形成する平面に対して対称に配置される。この場合も、熱反射加工は、型押しおよび孔開けにより表面を立体構造化する前に行われる。
【００７６】
図５に示すシーリングシート１は外側だけでなく内側にも型押し突起１２２により高い粗面性を有して形成される。このことは設置時に有益である。
【００７７】
さらに外層１２の外側だけでなく内層１０の内側にも、例えば、金属スパッタリング１３により熱反射加工が施される。上記のように、外層１２の金属スパッタリング１３はシーリングシート１のＵＶ耐性、および例えば太陽光線による熱線の反射率を高めるのに役立つが、一方、内層１０内側の金属スパッタリング１３はシーリングシート１の遮断性を高め、この反射によってシーリングシート１を通り建築物内部から熱が逃げるのを阻止し、建築物から外部へ、例えば、低い外気での熱消失を効果的に防ぐ。
【００７８】
さらに型押しした孔の開いたフォイルで内層１０および外層１２を形成しているので、防水性を保ちながら孔または穿孔部１２４から蒸気が拡散され、そのために、シーリングシート１に所望の蒸気通過性と高い防水性とを同時に実現できる。外層１２および内層１０の間に配置された中間層１１は、この場合防水性と水蒸気通過性を促進する膜として機能すると同時に強い風圧に対する保護としても機能し、それによりシーリングシート１に所望の気密性を付与する。
【００７９】
以下、本発明を２つの実施例で更に詳しく説明する。
【実施例】
【００８０】
実施例１
建築物の屋根部分に用いるシーリングシートとして製造する場合には、個々の層を次の様に屋根下張りの形に製造するのが好ましい。内層は面積重量５０ｇ／ｍ2を有するエンドレスファイバー製ポリプロピレンフリースより作製した。中間層は同様に厚さ３０μｍのポリプロピレン製多孔性フォイルからなり、その中に平均直径１００μｍ未満の炭酸カルシウムがポリプロピレン１００重量％当り、６５重量％充填材として練り込まれた。外層は面積重量１００ｇ／ｍ2のポリプロピレンを材料とする同様のフォイルから作製され、第一段階でその一方の表面に厚さ０．０５μｍのアルミニウムスパッタリングで熱反射加工を施す。第二段階でさらに金属スパッタリングフォイルの片面に既知の方法を用いて真空で型押しおよび孔開けを行い、これにより金属スパッタリング面上に立体構造および多孔性を備え、結果として水蒸気通過性と同時に防水性を得る。
【００８１】
こうして作製された個々の層を次にエチレンビニルアルコール（ＥＶＡ）からなる接着剤を用いてフラットベット型ライニング装置にかけて強固に結合してシーリングシートを作製した。
【００８２】
実施例１により製造したシーリングシートについて、その熱反射加工面に対し１年間強い太陽光線を与えたが、シーリングシートに対して損傷は見られなかった。
【００８３】
実施例２
いわゆる「ハウスラッピング」に所望の建築物壁部分用のシーリングシートを製造するために、内層として面積重量７０ｇ／ｍ2のポリプロピレン−スピンフリースと、中間層としてメルトブローポリプロピレンマイクロファイバーを材料とする、面積重量１８ｇ／ｍ2の疎水性のメルトブローフリースと、実施例１の外層とからなるシーリングシートが結合した。このシーリングシートはＤＩＮ−ＥＮ２０８１１に定める少なくとも３５ｃｍ水柱の防水性を備えると同時に、水蒸気通過性および気密性を有しており、かつその機能に損傷を与えることなく熱反射加工外面は数週間の太陽光線照射に耐えた。
【図面の簡単な説明】
【００８４】
【図１】本発明のシーリングシートの構造を描いた透視概略図。
【図２】本発明のシーリングシートの断面図。
【図３】図２のシーリングシートの一部Ｘの拡大図。
【図４】図３の外層を矢印Ｖ方向から見た上面図。
【図５】本発明の別のシーリングシート。
【符号の説明】
【００８５】
１      シーリングシート
１０    内層
１１    中間層
１２    外層
１３    金属スパッタリング
１２０  中間層非対向面
１２２  型押し突起
１２３  型押し突起遠心端部
１２４  穴または穿孔
【図１】
2005320842.tif 000003
【図２】
2005320842.tif 000004
【図３】
2005320842.tif 000005
【図４】
2005320842.tif 000006
【図５】
2005320842.tif 000007